СПОСОБ ИЗВЛЕЧЕНИЯ ЗОЛОТА, ПЛАТИНЫ И ПАЛЛАДИЯ ИЗ СОЛЯНОКИСЛЫХ РАСТВОРОВ
EXTRACTION OF GOLD, PALLADIUM AND PLATINUM FROM CHLORIDE SOLUTION

Изобретение относится к металлургии благородных металлов, в частности к гидрометаллургии золота, платины и палладия, способам извлечения их из растворов методом сорбции анионообменниками.
Известен способ сорбции комплексных хлоридов золота, платины и палладия анионообменниками во всем диапазоне концентраций HCl (Справочник химика под ред. Б.П.Никольского, 1955 г. Т.4. С.174).
Наиболее близким по технической сущности решением является патент "Сетчатые сополимеры 1-винил-1,2,4-триазола с дивиниловым эфиром диэтиленгликоля в качестве сорбентов благородных металлов из кислых сред и способ их получения" (RU 2326131 С2 (МПК B01J 20/26, опубл. 10.06.2008). Десорбцию благородных металлов проводят раствором тиомочевины. Предложенный сорбент обладает комплексообразующими свойствами, что может привести к затруднениям при десорбции.
2
3
2
Отличием заявленного изобретения является то, что сорбцию проводят на низкоосновных анионитах, а десорбцию проводят раствором смеси солей сульфита натрия (NaSO) и нитрита натрия (NaNO.)
Задачей изобретения является разработка количественного извлечения золота, платины и палладия в связи с планируемым освоением месторождения Сухой Лог с балансовым запасом золота более 1000 тонн, средним содержанием золота 2,71 г/т и содержанием платины в пределах от сотых до десятых г/т. По данным В.И.Гончарова и др. в золоторудных месторождениях - мезозойских черносланцевых толщах Северо-Востока России - содержание платины и палладия в некоторых пробах достигает 0,5-1 г/т (В.И.Гончаров и др. Золото Сибири и Дальнего Востока. Тезисы 3 Всероссийского симпозиума. Улан-Удэ. 2004. С.53-57).
2
3
2
2
3
2
2
3
2
3
3
2
2
2
4
2
2
4
Целесообразно рассмотреть возможность совместного в одну операцию извлечения золота, платины и палладия из концентратов, полученных из руды месторождения Сухой Лог с содержанием золота 100 г/т и содержанием платины 20 г/т. Сущность изобретения состоит в том, что комплекные хлориды золота, платины и палладия эффективно сорбируются низкоосновными анионообменниками из растворов HCl, извлечение золота, платины и палладия из анионита проводят в одну операцию раствором смеси солей сульфита натрия (NaSO) и нитрита натрия (NaNO). Для десорбции применяется раствор смеси солей сульфита натрия (NaSO) и нитрита натрия (NaNO), имеющий щелочной характер, что приводит к нейтрализации протонированной формы низкоосновных анионитов и, таким образом, к потере (анионообменных свойств) способности удерживания анионов. При десорбции раствором смеси солей сульфита натрия (NaSO) и нитрита натрия (NaNO) благородные металлы переходят в растворимые соединения: золото в Na[Au(SO)], платина в Na[Pt(NO)], палладий в Na[Pd(NO)] и, таким образом, остаются в растворе. Десорбция происходит фронтальным вытеснением сорбированных анионов, что обеспечивает получение концентрированных растворов.
Пример
Извлечение золота, платины и палладия в виде комплексных хлоридов производилось низкоосновным анионообменником Пьюролайт S 990 из раствора, солевой фон которого представлен солянокислыми солями железа, меди, хлористого натрия и соляной кислоты:
1 моль/л
FeCl<sub>3</sub>
0,1 моль/л
CuCl<sub>2</sub>
1 моль/л
NaCl
1 моль/л
HCl,
Содержание благородных металлов составляло:
Au
25 мг/л
Pt
5 мг/л
Pd
5 мг/л
Раствор пропускался через колонку со смолой в циркуляционном режиме со скоростью 2 объема смолы в час (BV/h) для получения насыщенной смолы. Соотношение раствор:смола=1000:0,2 г. Навеска смолы 0,2 г имеет теоретическую емкость в молях, в 10 раз превышающую общее содержание суммы благородных металлов в молях в 1 л раствора.
2
3
2
Насыщенная смола отмывалась от железа промывкой водой объемом 5-10 BV/h. Для элюирования благородных металлов насыщенная смола выдерживалась в 1 М растворе смеси солей по сульфиту натрия (NaSO) и по нитриту натрия (NaNO) при 20 или 50°С 1 или 4 часа. Соотношение при элюировании смола:раствор=1:25.
Емкость ионита Пьюролайт S 990 в мг/г составила по:
Золоту
120 мг/г
Платине
20 мг/г
Палладию
20 мг/г,
при равновесии с раствором по:
Золоту
0,12 мг/г
Платине
1 мг/г
Палладию
1 мг/г
Поэтому, очевидно, емкость анионита будет выше при полном насыщении и, соответственно, содержание в элюате.
Содержание в рафинате составляло:
Золота
0,12 мг/г
Платины
1 мг/г
Палладия
1 мг/г
2
3
2
Содержание в элюате/растворе смеси солей сульфита натрия (NaSO) и нитрита натрия (NaNO) составляло, используя:
1 молярный раствор, выдержка 4 часа. 50°С:
Золота
5000 мг/л
Платины
1000 мг/л
Палладия
1000 мг/л,
1 молярный раствор, выдержка 4 часа, 20°С:
Золота
490 мг/л
Платины
80 мг/л
Палладия
97 мг/л,
0,1 молярный раствор, выдержка 4 часа. 50°С:
Золота
530 мг/л
Платины
180 мг/л
Палладия
190 мг/л,
1 молярный раствор, выдержка 1 час. 50°С:
Золота
520 мг/л
Платины
180 мг/л
Палладия
190 мг/л